(57)【特許請求の範囲】
【請求項１】
溶融パック入り口から口金吐出口までの時間を１分以内とすることにより得られ、下記Ａ〜Ｈを満足することを特徴とするスクリーン紗用芯鞘型複合ポリエステルモノフィラメント。
Ａ．モノフィラメントの湿熱処理前の原糸最大点強力が５．５〜８．０ｃＮ／ｄｔｅｘ、５％伸張時の強度が３．５〜５．０ｃＮ／ｄｔｅｘ、最大点伸度が２０〜３５％、湿熱収縮率が２．５〜９．０％であること。
Ｂ．モノフィラメントの湿熱処理後の原糸最大点強力が５．０〜７．５ｃＮ／ｄｔｅｘ、１５％伸張時の強度が４．０〜７．０ｃＮ／ｄｔｅｘ、最大点伸度が２０〜４０％であること。
Ｃ．芯側ポリエステルの固有粘度が０．７０〜１．００ｄＬ／ｇであること。
Ｄ．鞘側ポリエステルの固有粘度が０．４０〜０．５５ｄＬ／ｇであること。
Ｅ．鞘側ポリエステルの複屈折率が１４０×１０−３〜１７０×１０−３であること。
Ｆ．繊維軸に直交する断面の芯鞘面積比率が３０：７０〜７０：３０であること。
Ｇ．単糸繊度が４〜２４ｄｔｅｘであること。
Ｈ．モノフィラメントの繊維長手方向５０万メートルで繊維直径に対し１．１倍以上の節糸が１個以下であること。
（尚、湿熱処理は、モノフィラメントを５０００ｍ採取して、かせ状態にし、高圧内１３０℃の湿熱雰囲気内に繊度×０．１倍（ｇ）をかけつつ、１０分間入れた。）
【請求項２】
湿熱処理後の原糸に７％伸張時の荷重を初期荷重としてかけ、そこから更に１．５％連続伸長を１０００回させた時の荷重（Ｂ）が３０回目の荷重（Ａ）対比、Ｃ＝（Ａ−Ｂ）／Ａ×１００により得られる強力劣化（Ｃ）が０〜１％である請求項１記載のスクリーン
紗用芯鞘型複合モノフィラメント。
（尚、湿熱処理は、モノフィラメントを５０００ｍ採取して、かせ状態にし、高圧内１３０℃の湿熱雰囲気内に繊度×０．１倍（ｇ）をかけつつ、１０分間入れた。）
【発明の詳細な説明】
【技術分野】
【０００１】
本発明は、表面が改質されたモノフィラメントに関する。さらに詳細には、スクリーン印刷用のメッシュ織物、プリント配線基盤の製造などの高度な精密性を要求されるハイメッシュでハイモジュラスのスクリーン紗を得るのに好適なモノフィラメントに関する。
【背景技術】
【０００２】
モノフィラメントは衣料分野ではもちろん、産業資材の分野でも幅広く利用されてきている。特に後者の産業資材の分野での用途の例として、タイヤコード、ロープ、ネット、テグス、ターポリン、テント、スクリーン、パラグライダー、およびセールクロス用などの原糸としてのモノフィラメントがある。そして、これらのモノフィラメントに要求される物性も厳しくなり、ゴムとの接着性、耐疲労性、染色性、耐摩耗性、結節強力などの改善が迫られている。特に最近の電子回路分野での印刷においては集積度が高まる一方であり、スクリーン紗としての印刷緻密さ及び印刷性向上のため、高強度・高モジュラスでかつ、ハイメッシュといった要求がますます強くなっている。原糸についても、高強力、高モジュラスで且つより細繊度のものが要求されている。
【０００３】
スクリーン紗用原糸を設計する上で特許文献１（特開平２−２８９１２０号公報）では、ポリエステル芯鞘型モノフィラメントの破断強度や破断伸度、１０％伸長時のモジュラス、及び鞘部のポリエステルのＴｇを特定し、芯部で高モジュラス、高強度を取り、鞘部で製織時の筬による糸削れ防止、スカムの発生防止することが提案されている。確かに該方法により高強力、高モジュラススクリーン紗が得られ且つ糸削れを減少させることは可能であるが、スクリーン紗製造にあたり、織目調整や湿熱セットや紗張りの工程を経過する際、原糸は収縮し、糸の荷重曲線が収縮前と異なったものとなるため、スクリーン紗としての寸法安定性が悪く、連続印刷性に問題があった。
又同文献には鞘成分にＴｇの低いポリエステル、特に共重合ポリエステルが提案されているが、スクリーン紗は染色される場合が多く、共重合ポリエステルは染色堅牢度が悪いため印刷時に染み出るなどの問題もあった。
【先行技術文献】
【特許文献】
【０００４】
【特許文献１】特開平２−２８９１２０号公報
【発明の概要】
【発明が解決しようとする課題】
【０００５】
本発明はスクリーン印刷に用いられるメッシュ織物に好適なポリエステルモノフィラメントを提供する。特に加工時の製織安定性、スクリーン紗としての連続印刷性能に優れ、高度な精密性を要求されるハイメッシュでハイモジュラスのスクリーン紗を得るのに好適なモノフィラメントを提供する。
【課題を解決するための手段】
【０００６】
本発明によれば、溶融パック入り口から口金吐出口までの時間を１分以内とすることにより得られ、下記Ａ〜Ｈを満足することを特徴とするスクリーン紗用芯鞘型複合ポリエステルモノフィラメントが提供される。
Ａ．モノフィラメントの湿熱処理前の原糸最大点強力が５．５〜８．０ｃＮ／ｄｔｅｘ、５％伸張時の強度が３．５〜５．０ｃＮ／ｄｔｅｘ、最大点伸度が２０〜３５％、湿熱収縮率が２．５〜９．０％であること。
Ｂ．モノフィラメントの湿熱処理後の原糸最大点強力が５．０〜７．５ｃＮ／ｄｔｅｘ、１５％伸張時の強度が４．０〜７．０ｃＮ／ｄｔｅｘ、最大点伸度が２０〜４０％であること。
Ｃ．芯側ポリエステルの固有粘度が０．７０〜１．００ｄＬ／ｇであること。
Ｄ．鞘側ポリエステルの固有粘度が０．４０〜０．５５ｄＬ／ｇであること。
Ｅ．鞘側ポリエステルの複屈折率が１４０×１０−３〜１７０×１０−３であること。
Ｆ．繊維軸に直交する断面の芯鞘面積比率が３０：７０〜７０：３０であること。
Ｇ．単糸繊度が４〜２４ｄｔｅｘであること。
Ｈ．モノフィラメントの繊維長手方向５０万メートルで繊維直径に対し１．１倍以上の節糸が１個以下であること。
【発明の効果】
【０００７】
本発明のように湿熱処理前後のモノフィラメント原糸物性設計を行うことにより、製織加工安定性やスクリーン紗としての寸法安定性、連続印刷性能に優れたハイメッシュでハイモジュラスのスクリーン紗を得ることができる。
【発明を実施するための形態】
【０００８】
精密印刷に適したハイメッシュスクリーン（２００〜５００メッシュ）用として２４ｄｔｅｘ以下の細繊度モノフィラメントが用いられる。紗織物用フィラメントには製織性の低下や印刷時のスクリーン紗の伸び（寸法安定性の低下）などの発生を抑えるだけの特定の強度、伸度等の物性が必要である。一般的には原糸の伸度５％時の応力（モジュラス、以下５％ＬＡＳＥ）により性能を評価することが行われているが、本発明者は更に高度な寸法安定性を得るためにはそれだけでなく、スクリーン紗の製造工程での湿熱処理により原糸が受ける影響を考慮することが重要であることを見出した（湿熱処理とは、通常製織されたスクリーン紗を精錬や染色等の処理時における温水、蒸気処理することを意味する）。
【０００９】
これらの知見に基づいてなされたもので、本発明のスクリーン紗用モノフィラメントは、高ＩＶのポリエステルを芯成分、低ＩＶのポリエステルを鞘成分とする単糸繊度が４〜２４ｄｔｅｘの芯鞘型複合ポリエステルモノフィラメントからなり、該モノフィラメントの湿熱処理前の最大点強力を５．５〜８．０ｃＮ／ｄｔｅｘ、５％伸張時の強度を３．５〜５．０ｃＮ／ｄｔｅｘ、最大点伸度を２０〜３５％、湿熱収縮率を２．５〜９．０％とし、湿熱処理後の最大点強力を５．０〜７．５ｃＮ／ｄｔｅｘ、１５％伸張時の強度（モジュラス、以下１５％ＬＡＳＥ）を４．０〜７．０ｃＮ／ｄｔｅｘ、最大点伸度を２０〜４０％とすることにより、スクリーン紗として織目調整や湿熱セットや紗張りの工程経過後、高度に寸法安定性に優れるスクリーン紗とすることができる。最大点強度、伸度とは原糸の荷伸曲線における切断時の強度、伸度を意味する。
【００１０】
本発明のスクリーン紗用モノフィラメントは芯側に０．７〜１．０ｄＬ／ｇ高ＩＶポリエステルを使用し、鞘側に０．４０〜０．５５ｄＬ／ｇのポリエステルを使用し通常の複合紡糸装置を用いて芯鞘型モノフィラメントとする。繊維軸に直交する断面は円形断面が好ましい。断面での芯と鞘部が相似形である必要はないが、芯部は鞘部で十分に覆われていることが必要である。好ましい芯：鞘面積比率は３０：７０〜７０：３０である。
芯部のポリエステルのＩＶを０．７以上とすることにより高い強伸度、高モジュラスとすることができ、鞘部のポリエステルのＩＶを０．４５〜０．５５とすることによりソフトであるため製織時の筬による糸削れを向上させることができる。
【００１１】
使用するポリエステルの種類としてはポリエチレンテレフタレート（ＰＥＴ）、ポリブチレンテレフタレート（ＰＢＴ）、ポリエチレンナフタレート（ＰＥＮ）のような芳香族ポリエステルが挙げられ、いずれでもよい。中でもＰＥＴは溶融紡糸を行う際の操業性、コストの面でももっとも好まれる。
【００１２】
本発明のモノフィラメントは湿熱処理前の最大点強力が５．５〜８．０ｃＮ／ｄｔｅｘ、５％ＬＡＳＥが３．５〜５．０ｃＮ／ｄｔｅｘ、最大点伸度が２０〜３５％、湿熱収縮率が２．５〜９．０％に設計することが必要である。
５％ＬＡＳＥは高い方が好ましいが、５．０ｃＮ／ｄｔｅｘを超えると製織時に筬による削れが発生し、織物に織込まれ、欠点となってしまうため好ましくない。逆に３．５ｃＮ／ｄｔｅｘ以下ではスクリーン連続印刷時での寸法安定性が悪くなり、目ズレが発生しやすくなり、印刷物の欠点となるため好ましくない。
【００１３】
湿熱処理後の最大点強度が５．０ｃＮ／ｄｔｅｘ以下ではスクリーン紗強度が不足し、スクリーン連続印刷時の寸法安定性が悪くなり、目ズレが発生し易くなったり、印刷時の被印刷物との紗離れが良くない。７．５ｃＮ／ｄｔｅｘ以上では製織時に筬による削れが発生しやすくなる。
又最大点伸度が２０％未満では製織糸切れが多発するなど糸の取り扱い性が悪くなる。一方、最大点伸度が４０％以上では紗伸びが発生し易くなる。
【００１４】
湿熱収縮率は２．５〜９．０％の範囲が好ましく、この範囲外では湿熱処理後の１５％ＬＡＳＥを特定の範囲内にすることができず好ましくない。（湿熱処理後の糸の１５％ＬＡＳＥと、湿熱処理を経たスクリーン紗の寸法安定性が相関することに基ずくものであり、本発明のモノフィラメントの湿熱処理後の１５％ＬＡＳＥが４．０〜７．０ｃＮ／ｄｔｅｘであることが必要である）
かかる特性のモノフィラメントを得るための具体的な製造法について説明するが、必ずしもこれに限定されるものではない。
【００１５】
前記した２種類の固有粘度のポリエステルを常法により複合紡糸口金を用いて、溶融紡糸し芯鞘型モノフィラメントとし、続いて延伸を施すことにより得られる。紡糸工程で一旦未延伸糸として巻き取り改めて延伸工程に供することもできるが、紡糸工程と直結して延伸を行うことが好ましい。
【００１６】
直接紡糸延伸においては、数対の加熱ロールを用い、一段又は多段で延伸することが好ましく、最終的に強度、伸度、収縮率が所定の範囲に入るように延伸倍率を定める。この延伸にはリラックス延伸等の弛緩処理を含めることができ、湿熱収縮率を所定の範囲に入るよう調整することができる。
このように製織前の原糸物性を調整し、しかる後製織工程に供し、必要に応じて精錬、染色、等の湿熱処理を経ることにより収縮し、糸は湿熱収縮後の所定の強伸度特性を有するものとなり、スクリーン紗は高度の寸法安定性を有するものと成る。
【００１７】
モノフィラメントの表面に生じる節は製織時において糸の切断やスカム発生の原因となり好ましくなく、出来るだけ発生を防止する必要がある。節の発生要因としてはポリマーに含有する未溶融異物やポリマー自身の劣化が挙げられる。ポリマー内の未溶融異物については、パック入り口から口金吐出口までに濾過層を形成することでその排出を抑制させたり、分散させたりすることができる。この濾過層についてはモノフィラメント直径の２０〜３０％の目開き量が好ましく、２０％以下にするとパック内に異常な圧力がかかり、パック内部品とパック本体の破損につながる。３０％以上にすると節糸の主因となる未溶融異物が粗大粒子のまま糸に含有し、節の発生リスクが大きくなる。
【００１８】
また、ポリマー自身の劣化についてはポリマー送液に関し、配管の曲がりを減らし、パック導入から吐出までの時間を１分以内とし、ポリマーが受ける熱量を出来る限り軽減することによって節の発生リスクを低減させることができる。
【実施例】
【００１９】
以下の実施例を挙げて、本発明をさらに具体的に説明する。
実施例中、固有粘度、強度、伸度、湿熱時収縮率、湿熱処理後の強度、湿熱処理後の伸度、１５％伸張時の強度、節数の数の評価、糸削れ評価、ヒステリシスの評価は、以下の定義で行った。
【００２０】
固有粘度：
３５℃でオルトクロロフェノールにサンプルを溶解した各濃度（Ｃ）の希釈溶液を作成し、それら溶液の粘度（ηｒ）から下記式によってＣを０に近づけることで算出した。
η＝ｌｉｍｉｔ（ｌｎ（ηｒ／Ｃ））
なお、芯鞘の各成分は製糸時に使用する口金と溶融での滞留時間が同等となると共に芯と鞘のポリマーが別々に吐出できるよう設計した口金を作成し、十分に放流状態を安定させた上で、放流ポリマーをそれぞれ採取して測定した。
【００２１】
強度、伸度：
繊維の強度および伸度はＪＩＳ−Ｌ１０１７に準拠し、オリエンテック社製のテンシロンを用いてサンプル長２５ｃｍ、伸張速度３０ｃｍ／ｍｉｎで測定し、サンプル破断した時の強度と伸度である。５％ＬＡＳＥは上記の測定時のサンプルが５％伸張した時の応力を測定した。
【００２２】
湿熱処理での収縮率：
５０００ｍ採取して、かせ状態にし、高圧内１３０℃の湿熱雰囲気内に繊度×０．１倍（ｇ）をかけつつ、１０分間入れた。処置終了後の糸は自然乾燥を行い、糸長を再度測定した。処置後の糸長を処置前の糸長５０００ｍで割って百分率表示として湿熱処置後の収縮率とした。
【００２３】
湿熱処理後の強度、伸度、１５％伸長応力（ＬＡＳＥ）：
湿熱処理後の繊維の強度および伸度は湿熱処置後の糸をオリエンテック社製のテンシロンを用いてサンプル長２５ｃｍ、伸張速度３０ｃｍ／ｍｉｎで測定し、サンプル破断した時の強度と伸度である。１５％ＬＡＳＥは上記の測定時のサンプルが１５％伸張した時の応力を測定した。
【００２４】
節数の数の評価：
整経機のクリール出口に設置されているドロッパー前に隙間が糸径×１．１倍で公差±２μｍとなる１２本通しのスリットガイド設置した。そのスリットガイドに糸を通し、１２本×８段＝９６本をそれぞれ糸速５００ｍ／ｍｉｎにて各糸長２０万ｍ整経した。その際、スリットガイドにて断糸した回数を節の数と見なし、整経中での断糸回数を測定した。検出した断糸回数を糸長１０万ｍ換算して評価を行った。
【００２５】
糸削れの評価：
スルーザー型織機により、織機の回転数２５０ｒｐｍとして織幅１インチあたり３００本の経糸を用いてメッシュ織物を製織し、織りあがった反物を検反機にて目視検査を行った。この時、通常黒に見えるメッシュ模様が白色化して見える織物欠点の数を数えて評価した。
織幅１．５ｍ×織物長さ３００ｍあたり糸削れによる欠点５個未満を○、５以上１０ヶ未満を△、１０ヶ以上を×と判定した。
【００２６】
ヒステリシス評価（スクリーン紗寸法安定性代用特性）：
湿熱処理後の原糸に７％伸長時の荷重を初期荷重としてかけ、そこから更に１．５％連続伸長を１０００回させた時の荷重（Ｂ）が３０回目の荷重（Ａ）対比、Ｃ＝Ｂ／Ａ×１００により得られるＣの値が９８％以下となる連続荷重回数が１０００回以下は×、１０００回以上は○とした。
【００２７】
実施例１
芯側に固有粘度０．８７ｄＬ／ｇのポリエチレンテレフタレート、鞘側に固有粘度０．５０ｄＬ／ｇのポリエチレンテレフタレートを使用し、双方とも２９５℃の温度にて溶融し、パック導入から吐出までの時間を１分以内とし、１２００ｍ／分の紡速にて巻き取りつつ、オイリングローラーにて油剤を付着させながら、未延伸糸を得た。尚、放流開始から２時間後にサンプリングした芯側の固有粘度は０．７５ｄＬ／ｇで、鞘側の固有粘度は０．４４ｄＬ／ｇであった。
その後、加熱されたホットローラーにて予熱後、スリットヒーター２００℃で加熱しながら３．８倍で延伸し、０．０３倍のリラックス処理を施した後、巻き取り、１３ｄｔｅｘ−１ｆｉｌの延伸糸を得た。得られた延伸糸は強度６．１ｃＮ／ｄｔｅｘ、伸度２５％、５％ＬＡＳＥ  ４．０ｃＮ／ｄｔｅｘ、湿熱収縮率７．０％、沸水処理後の強度は６．０ｃＮ／ｄｔｅｘ、伸度３２％、１５％ＬＡＳＥは４．５ｃＮ／ｄｔｅｘであった。原糸の節糸発生個数は０個であった。この原糸をスルーザー型織機で製織した際、糸削れ発生による織物欠点は３００ｍあたり０ヶであった。ヒステリシス評価は○であった。仕上げ加工したスクリーン紗を連続印刷したところ、伸びが少なく寸法安定性に優れるものであった。
【００２８】
比較例１
実施例１においてリラックス延伸を止め、その部分で１．２倍延伸を実施し、得られた延伸糸を１３ｄｔｅｘと合せた。得られた延伸糸は強度６．５ｃＮ／ｄｔｅｘ、伸度１８％、５％ＬＡＳＥ  ５．２ｃＮ／ｄｔｅｘ、湿熱収縮率１０．０％、沸水処理後の強度は６．１ｃＮ／ｄｔｅｘ、伸度４０％、１５％ＬＡＳＥは３．８ｃＮ／ｄｔｅｘであった。原糸の節糸発生個数は０個であった。この原糸をスルーザー型織機で製織した際、糸削れ発生による織物欠点は３００ｍあたり５ヶであり、ヒステリシス評価は×であった。仕上げ加工したスクリーン紗を連続印刷したところ、伸びが大きく寸法安定性にかけるものであった。
【００２９】
実施例２
実施例１において、延伸実施時のスリットヒーター温度を２００⇒２３０℃に変更した以外は実施例１と同様な方法で延伸糸を得た。得られた延伸糸は強度６．２ｃＮ／ｄｔｅｘ、伸度２４％、５％ＬＡＳＥ  ４．１ｃＮ／ｄｔｅｘ、湿熱収縮率６．０％、沸水処理後の強度は６．１ｃＮ／ｄｔｅｘ、伸度３２％、１５％ＬＡＳＥは５．０ｃＮ／ｄｔｅｘであった。原糸の節糸発生個数は０個であった。この原糸をスルーザー型織機で製織した際、糸削れ発生による織物欠点は３００ｍあたり０ヶであった。ヒステリシス評価は○であった。仕上げ加工したスクリーン紗を連続印刷したところ、伸びが少なく寸法安定性に優れるものであった。
【００３０】
比較例２
実施例１において、延伸実施時のスリットヒーター温度を２００⇒１５０℃に変更した以外は実施例１と同様な方法で延伸糸を得た。得られた延伸糸は強度５．５ｃＮ／ｄｔｅｘ、伸度２４％、５％ＬＡＳＥ  ３．５ｃＮ／ｄｔｅｘ、湿熱収縮率１３．０％、沸水処理後の強度は５．３ｃＮ／ｄｔｅｘ、伸度４５％、１５％ＬＡＳＥは３．０ｃＮ／ｄｔｅｘであった。原糸の節糸発生個数は０個であった。この原糸をスルーザー型織機で製織した際、糸削れ発生による織物欠点は３００ｍあたり０ヶであった。仕上げ加工したスクリーン紗を連続印刷したところ、伸びが大きく寸法安定性にかけるものであった。
実施例１〜２、比較例１〜２の結果を表１にまとめる。
【００３１】
【表１】
0005336615.tif 000002
【産業上の利用可能性】
【００３２】
本発明は、表面が改質されたモノフィラメントに関するものであり、特にスクリーン印刷用のメッシュ織物、プリント配線基盤の製造などの高度な精密性を要求されるハイメッシュでハイモジュラスのスクリーン紗を得るのに好適である。